ПРОПИТАННАЯ ПРОСТОЙ АМИНОЭФИРНОЙ ДОБАВКОЙ КОМПОЗИЦИЯ, ИСПОЛЬЗУЕМАЯ В КАТАЛИТИЧЕСКОЙ ГИДРОПЕРЕРАБОТКЕ УГЛЕВОДОРОДОВ, И СПОСОБ ИЗГОТОВЛЕНИЯ ТАКОЙ КОМПОЗИЦИИ

1. Композиция, включающая несущий материал, в котором содержатся предшественник активного металла и добавка, содержащая, по меньшей мере, 20 об.% простого аминоэфирного соединения.
2. Композиция по п. 1, в которой вышеупомянутое простое аминоэфирное соединение имеет температуру воспламенения, составляющую, по меньшей мере, 80°C.
3. Композиция по п. 2, в которой вышеупомянутое простое аминоэфирное соединение имеет молекулярную массу, составляющую более чем 160.
4. Композиция по п. 3, в которой вышеупомянутое простое аминоэфирное соединение смешивается с N-формилморфолином при температуре 25°C.
5. Композиция по п. 4, в которой вышеупомянутая добавка дополнительно содержит N-формилморфолин.
6. Композиция по п. 5, в которой N-формилморфолин и вышеупомянутое простое аминоэфирное соединение присутствуют в массовом соотношении, составляющем вплоть до 10:1.
7. Композиция по п. 6, в которой вышеупомянутый предшественник активного металла представляет собой соединение металла, который включает компонент металла группы 9 и группы 10, выбранного из группы, состоящей из кобальта и никеля, причем вышеупомянутый компонент металла группы 9 и группы 10 присутствует в вышеупомянутой композиции в количестве, составляющем от 5 мас.% до 50 мас.%.
8. Композиция по п. 7, в которой вышеупомянутый несущий материал, в котором содержатся вышеупомянутый предшественник активного металла и вышеупомянутая добавка, обрабатывают водородом.
9. Композиция по п. 8, в которой вышеупомянутый несущий материал, в котором содержится вышеупомянутый предшественник активного металла и вышеупомянутая добавка, после обработки водородом обрабатывают соединением серы.
10. Способ изготовления композиция, причем вышеупомянутый способ включает введение содержащего металл раствора в несущий материал для получения содержащего металл несущего материала и введение добавки, содержащей, по меньшей мере, 20 об.% простого аминоэфирного соединения в вышеупомянутый содержащий металл несущий материал, в результате чего получается пропитанная добавкой композиция, содержащая, по меньшей мере, 20 об.% простого аминоэфирного соединения.
11. Способ по п. 10, дополнительно включающий контакт с водородом вышеупомянутой пропитанной добавкой композиции в подходящих для обработки водородом условиях, в результате чего получается обработанная водородом композиция.
12. Способ по п. 11, в котором перед вышеупомянутым введением вышеупомянутой добавки в вышеупомянутый содержащий металл несущий материал, вышеупомянутый содержащий металл несущий материал высушивают таким образом, что его содержание летучих веществ или потеря массы при прокаливании (ПМП) составляет от 3 до 20 мас.%.